(57)【要約】【課題】  高周波数にて正確に印刷することができ、且つ良好な印刷品質及び保存安定性を示すインク組成物を提供する。【解決手段】  本発明のインク組成物は、水及び総含量５〜３５ｗｔ％の有機溶媒を含んで成る液体ビヒクルと、１〜６ｗｔ％の酸官能化含量固形物と、０．００１〜６ｗｔ％のスチレン−無水マレイン酸コポリマーを含むことができ、且つ前記スチレン−無水マレイン酸コポリマーの重量平均分子量は約４００〜１５０００Ｍｗである。【選択図】なし【特許請求の範囲】
【請求項１】
ａ）総含量５ｗｔ％〜３５ｗｔ％の有機溶媒を含む液体ビヒクルと、
ｂ）０．１ｗｔ％〜６ｗｔ％の酸官能化顔料固形物と、
ｃ）０．００１ｗｔ％〜６ｗｔ％のスチレン−無水マレイン酸コポリマーと、
を含み、前記スチレン−無水マレイン酸コポリマーの重量平均分子量が約４００Ｍｗ〜１５，０００Ｍｗである、インクジェットインク組成物。
【請求項２】
前記酸官能化顔料固形物の平均径が、５ｎｍ〜１０μｍである、請求項１に記載のインクジェットインク組成物。
【請求項３】
０．００１ｗｔ％〜０．３ｗｔ％の界面活性剤をさらに含む、請求項１に記載のインクジェットインク組成物。
【請求項４】
０．０５ｗｔ％〜４ｗｔ％のアンモニウム塩をさらに含む、請求項１に記載のインクジェットインク組成物。
【請求項５】
前記アンモニウム塩が、安息香酸アンモニウムである、請求項４に記載のインクジェットインク組成物。
【請求項６】
前記酸官能化顔料を形成するのに使用される酸の前駆体が、パラ−アミノ安息香酸、イソフタル酸、三酸、及びそれらの組合せから成る群から選択される、請求項１に記載のインクジェットインク組成物。
【請求項７】
１２ｋＨｚ〜２５ｋＨｚの射出周波数にて確実に噴射できる、請求項１に記載のインクジェットインク組成物。
【請求項８】
１０ｐＬ〜２０ｐＬの液滴容積にて確実に噴射できる、請求項１に記載のインクジェットインク組成物。
【請求項９】
ＴＲＩＳ緩衝剤をさらに含む、請求項１に記載のインクジェットインク組成物。
【請求項１０】
前記液体ビヒクルが、１，２−ペンタンジオール、エトキシル化グリセロール、１，２−ピロリジノン、及び２−メチル−１，３−プロパンジオールのうち少なくとも３つの有機溶媒を含む、請求項１に記載のインクジェットインク組成物。
【請求項１１】
ａ）請求項１〜１０の何れか１項に記載のインクジェットインクと、
ｂ）前記インクジェットインクが充填された印刷ヘッドと、
を具備する、基材上に画像を印刷するシステム。
【請求項１２】
インクジェット画像を高速印刷する方法であって、インクジェットインクを１２ｋＨｚ〜２５ｋＨｚの射出周波数にて媒体基材上にインクジェットするステップを包含し、前記インクジェットインク組成物が、
ａ）水と、総含量５ｗｔ％〜３５ｗｔ％の有機溶媒とを含んでいる液体ビヒクルと、
ｂ）０．１ｗｔ％〜６ｗｔ％の酸官能化顔料固形物と、
ｃ）０．００１ｗｔ％〜６ｗｔ％のスチレン−無水マレイン酸コポリマーと、
を含み、前記スチレン−無水マレイン酸コポリマーの重量平均分子量が４００Ｍｗ〜１５，０００Ｍｗである、方法。
【請求項１３】
前記射出周波数が、１５ｋＨｚ〜２５ｋＨｚであることを特徴とする、請求項１２に記載の方法。
【請求項１４】
インクジェットするステップが、約１０ｐＬ〜２０ｐＬのドロップ容積においてであることを特徴とする、請求項１２に記載の方法。
【発明の詳細な説明】
【技術分野】
【０００１】
本発明は、概して、インクジェットインク組成物に関する。より詳細には、本発明は、長期保存後でも改善された印刷品質及び信頼性を示す顔料系インクジェットインクに関する。
【背景技術】
【０００２】
インクジェット印刷が、種々の媒体表面、特に紙の上に画像を記録するための主要な方法となったのには幾つかの理由がある。それらの幾つかの理由には、プリンタ騒音の低さ、高速記録できること、及び多色記録できることが含まれる。加えて、ユーザーが、これらの利点を比較的低コストで実現できることも含まれる。大きく改善されてきたインクジェット印刷分野ではあるが、改善されるにつれて、例えば、より高速、より高分解能、フルカラー画像形成、より高い安定性を求める声が、当分野の使用者の間で高まっている。新規のインクジェットインク及び印刷機器を開発する場合、印刷表面、即ち基材に関連して当該インクを評価する際に考慮すべき慣習的な特性が幾つかある。そのような特性としては、表面上の画像のエッジ尖鋭度や光学濃度、光沢性、ブラック−カラー間のブリード抑制、基材上でのインクの乾燥時間、基材への付着性、インク滴配置に偏りがないこと、全ドットが存在すること、乾燥後のインクの水及びその他の溶媒に対する耐性、長期保存安定性、並びにペン材料の劣化又はノズル詰りを起こさない長期信頼性が挙げられる。材料の劣化又はノズル詰まりを起こさない長期信頼性は、比較的小さいインク液滴容積を射出する印刷機器が出現するにつれてますます重要になってきた。上に列挙した特性は、達成することが望ましいものであるが、上述の特性の全てを満足させることに関しては幾つかの難点がある。多くの場合、上記特性のうちの１つを満足させようとして１つのインク成分を含有させると、別の特性が満足されなくなることがある。従って、インクジェットプリンタ用として市販されているほとんどのインクは、上に挙げた諸要件の全てを満足させることにおいて少なくともまずまずの結果を得ようとした妥協を象徴するものである。
【発明の開示】
【発明が解決しようとする課題】
【０００３】
インクジェット印刷システムにおいて達成することが望ましい１つの特性は、インクジェットインクの周波数応答であり、これは、多くの場合、インクのスループットに比例する。液滴サイズが小さくなればなるほど、より高周波数での印刷に対する要求が高まってきた。この点に関しては、許容できる印刷品質を維持しつつ、高い印刷速度を達成することは、インクジェット印刷産業において永久の課題である。
【０００４】
その他の点に関しては、ブラックインクの印刷品質、特に光学濃度及びブリード抑制性の改善は、インクジェット技術の進展において考慮すべき問題となっている。さらに、信頼性のある印刷システムにおいて、許容できる光学濃度やブリード抑制性を達成することも考慮すべき問題である。例えば、一態様では、家庭用印刷市場における多くのユーザーは、多くの場合、プリンタをめったに使用せず、あるいは、その使用を長期間中断するであろう。このように、休暇や学生の夏休みに伴うような長期休止の後においても、信頼性のある印刷を要求するユーザーがいる。従って、そのような市場では、容器中、印刷カートリッジ中、並びにプリンタに装填された際に、長期保存安定性を有するインク調合物が有用であろう。
【０００５】
従って、高周波数にて正確に印刷することができ、且つ良好な印刷品質及び保存安定性を示すインク調合物を開発すべく、研究が継続して行われている。
【課題を解決するための手段】
【０００６】
改善された周波数応答並びに十分な印刷品質及び保存安定性を示す顔料系インク組成物を開発することが有益であろうと考えられる。
【０００７】
本発明の一態様においては、基材上に画像を印刷するシステムが提供される。当該システムは、インクジェットインクと、該インクが充填された印刷ヘッドとから構成することができる。当該インクジェットインクは、液体ビヒクルと、０．１ｗｔ％〜６ｗｔ％の酸官能化顔料固形物と、０．００１ｗｔ％〜６ｗｔ％のスチレン−無水マレイン酸コポリマーを含むことができる。より詳細な態様では、液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【０００８】
別の実施形態では、インクジェット画像を高速印刷する方法が提供される。当該方法は、インクジェットインクを１２ｋＨｚ〜２５ｋＨｚの射出周波数にて媒体基材上にインクジェットするステップを含むことができる。当該インクジェットインクは、液体ビヒクルと、０．１ｗｔ％〜６ｗｔ％の酸官能化顔料固形物と、０．００１ｗｔ％〜６ｗｔ％のスチレン−無水マレイン酸コポリマーとを含むことができる。この実施形態では、当該液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【０００９】
別の実施形態では、インクジェットインク組成物は、液体ビヒクルと、０．１ｗｔ％〜６ｗｔ％の酸官能化顔料固形物と、０．００１ｗｔ％〜６ｗｔ％のスチレン−無水マレイン酸コポリマーとを含むことができる。より詳細な態様では、当該液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【発明の効果】
【００１０】
本発明によれば、高周波数にて正確に印刷することができ、且つ良好な印刷品質及び保存安定性を示すインク組成物を提供することができる。本発明のその他の特徴並びに利点は、例示目的で本発明の特徴を説明するところの以下の詳細な説明から明らかとなろう。
【発明を実施するための最良の形態】
【００１１】
本発明の詳細な実施形態を開示、説明する前に、本発明が、本明細書に開示する特定のプロセス並びに材料に限定されないことを理解されたい。何故ならば、それらは多少変更し得るからである。また、本明細書において用いる用語は、特定の実施形態を専ら記述するだけの目的で用いており、本発明の範囲を限定する意はないことを理解されたい。何故ならば、本発明の範囲は、添付の特許請求の範囲及びその等価物によってのみ定義されるためである。
【００１２】
本発明を説明し且つ範囲請求する際、以下の用語を用いることとする。
【００１３】
別途明確に指示しない限り、単数形は、複数形の意を包含する。従って、例えば、「顔料」と言った場合、１つ又は複数の当該材料を意味する。
【００１４】
本明細書で用いるとき、「液体ビヒクル」とは、顔料等の着色剤を基材へと運ぶのに用い得る液体組成物を包含するものと定義される。液体ビヒクルは、当分野で周知であり、広範なインクビヒクルを本発明の実施形態に従って使用することができる。当該インクビヒクルは、限定はしないが、界面活性剤、共溶媒、緩衝剤、殺生物剤、粘度修正剤、金属イオン封止剤、安定化剤、及び水をはじめとする、様々な各種薬剤から成る混合物から構成することができる。要求はされないが、液体ビヒクルは、ポリマー、ＵＶ硬化性材料、可塑剤、塩などの他の固形物も保持することができる。
【００１５】
本明細書で用いるとき、「顔料」は、典型的に、それと共に用いられる液体ビヒクルに実質上不溶性である着色剤粒子を意味する。
【００１６】
「酸官能化顔料」又はその誘導体は、顔料表面に酸性分散剤を化学結合させるなどして、酸性分散剤によって官能化させた顔料を意味する。分散剤を結合させることで顔料の外表面末端が電荷を帯び、これによって液体ビヒクル中での顔料粒子の凝集を減じるところの反発性が生じる。前述の顔料表面に結合させ得る典型的な酸として、パラ−アミノ安息香酸、イソフタル酸、三酸、及びそれらの異性体、並びにそれらの組合せが挙げられる。酸官能基の結合後、これらの顔料は、それらの塩の形態で存在する。存在し得る対イオンの例として、アンモニウム、ナトリウム、カリウム、及びリチウムが挙げられる。
【００１７】
「周波数応答」とは、インクジェットインクの射出速度（例えば、単位時間当りに射出されるドット数）に関する、インクジェットインクとインクジェット機器の性能を指す。一般に、ノズル射出周波数が高くなるほど、インク液滴の射出方向の誤りや他の望ましくない特性などが生じ、印刷性能は低くなってしまう傾向がある。現水準では、射出周波数が約１２ｋＨｚより高い場合に、高速印刷周波数であると考えられる。
【００１８】
本明細書で用いるとき、「三酸」は、３つ以上の酸性基を含む有機基を意味する。より詳細には、当該有機基は、アルキル、フェニル、又はナフチルとし得、そして酸基は、スルホン酸、スルフィン酸、ホスホン酸、又はカルボン酸とし得る。例として、−ＣＯＯＨ、−ＳＯ３Ｈ、−ＰＯ３Ｈ２、−ＳＯ２ＮＨ２、−ＳＯ２ＮＨＣＯＲ、及びそれらの塩があげられる。例えば、−ＣＯＯ−Ｎａ＋、−ＣＯＯ−Ｋ＋、−ＣＯＯ−ＮＲ４＋、−ＳＯ３−Ｎａ＋、−ＨＰＯ３−Ｎａ＋、−ＳＯ３−ＮＲ４＋、及びＰＯ３Ｎａ２を用いることができ、ここで、Ｒは、例えば、アルキル又はフェニル基である。Ｒは、例えばＣ１〜Ｃ２０のアルキル基である。特に好ましいイオン化置換基として、−ＣＯＯＨ及び−ＳＯ３Ｈ、並びにそれらのアンモニウム、リチウム、ナトリウム、及び／又はカリウム塩が挙げられる。
【００１９】
本明細書においては、濃度、量、及びその他の数値データを範囲形式で提示する場合がある。そのような範囲形式は、単に便利且つ簡便なために用いるものであり、範囲の限界値として明記する数値を含むだけでなく、あたかも各数値及び副範囲が明記されているように、その範囲内に包含される個別の数値又は副範囲を全て包含するものと柔軟に解釈すべきことを理解されたい。例えば、約１ｗｔ％−約２０ｗｔ％という重量範囲は、１ｗｔ％、約２０ｗｔ％という明記された濃度限界値を含むだけではなくて、２ｗｔ％、３ｗｔ％、４ｗｔ％のような個別の濃度及び５ｗｔ％−１５ｗｔ％、１０ｗｔ％−２０ｗｔ％、等のような副範囲を含むものと解釈すべきである。
【００２０】
本明細書で用いるとき、「ブリード」とは、インクが、それと隣接して印刷されたインク中に流入し混じり合う現象を意味する。「フェザリング（Ｆｅａｔｈｅｒｉｎｇ）」とは、インクが、媒体基材の未印刷領域中へ不必要に拡散する現象を意味する。ブリードやフェザリングは、典型的に、基材上に印刷されたインクが十分乾燥する前に起こるものである。ブリードの程度は、幾つかの因子の中でも、インクの乾燥速度、着色剤の凝集、インクの化学的性質などの様々な因子に左右されるであろう。
【００２１】
「エッジ尖鋭度」は、印刷画像境界に沿った、画像領域の明確さを意味する。
【００２２】
数値又は範囲に言及する際の用語「約」は、測定実施時に起こり得る実験誤差から生ずる値も包含する意がある。
【００２３】
本発明によれば、基材上に画像を印刷するシステムは、インクジェットインクと、当該インクジェットインクが充填された印刷ヘッドとを具備し得る。当該インクジェットインクは、液体ビヒクルと、０．１ｗｔ％〜６ｗｔ％の酸官能化顔料固形物と、０．００１ｗｔ％〜６ｗｔ％のスチレン−無水マレイン酸のコポリマーとを含むことができる。より詳細な態様では、液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【００２４】
別の実施形態では、インクジェット画像を高速印刷する方法は、インクジェットインクを１２ｋＨｚ〜２５ｋＨｚの射出周波数にて媒体基材上にインクジェットするステップを包含し得る。当該インクジェットインクは、液体ビヒクルと、０．１ｗｔ％〜６ｗｔ％の酸官能化顔料固形物と、０．００１ｗｔ％〜６ｗｔ％のスチレン−無水マレイン酸コポリマーとを含むことができる。この実施形態では、当該液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【００２５】
他の実施形態では、インクジェットインク組成物は、液体ビヒクルと、０．１ｗｔ％〜６ｗｔ％の酸官能化顔料固形物と、０．００１ｗｔ％〜６ｗｔ％のスチレン−無水マレイン酸コポリマーとを含むことができる。より詳細な態様では、当該液体ビヒクルは、水と、総含量５ｗｔ％〜３５ｗｔ％の有機溶媒とを含むことができ、且つスチレン−無水マレイン酸コポリマーの重量平均分子量は、約４００Ｍｗ〜１５，０００Ｍｗとし得る。
【００２６】
本発明のインクジェットインク組成物は、典型的に、水、共溶媒、界面活性剤、緩衝剤、殺生物剤、金属イオン封鎖剤、粘度修正剤、湿潤剤、バインダー、及び／又はその他の既知の添加剤から構成することができる水性調合物、即ち液体ビヒクルを用いて調製される。顔料固形物及びその他の高分子固形物のような、固形物を含有させ得る。本発明の一態様においては、液体ビヒクルは、インクジェットインク組成物の約７０ｗｔ％〜約９９ｗｔ％を構成することができる。
【００２７】
顔料系インクジェットインクの周波数応答は、プリンタシステムのスループット能力に比例し得る。インクジェット印刷システムでは、機能的周波数帯を低めの範囲に維持しつつ、高い周波数上限を有するインク及び機器システムを提供することが望まれる場合がある。従来技術では、ペンシステムの周波数範囲、特に周波数上限を高めるための典型的且つ既知の解法は、所与のインクの要件に適合するよう噴射機器を設計することであった。しかしながら、本出願人は、ある種の成分を組合せて用いることで、所与のインクジェット機器及びインクジェットインクの組合せに適合するよう周波数応答の範囲を拡大できるとともに、長期の休止期間にわたって安定であるインクを実現できることを見出した。加えて、これらの組合せは、高い印刷品質、例えば、高い光学濃度、低減されたブリード、低減された射出方向の誤り等を呈するインクをもたらすことができる。さらに、本明細書に開示する組合せを用いることで、これらの比較的高い周波数レベルにおける比較的良好な性能だけではなく、機能的周波数帯を拡大することもできる。例えば、特定のインクジェットインクを噴射するのに使用し得る周波数上限を高めることで、インクの周波数応答の有効範囲を高めることができる。従って、一実施形態では、印刷ヘッドは、本発明のインクジェットインクを１２ｋＨｚ〜２５ｋＨｚの射出周波数にて、又は実施形態によっては、１５ｋＨｚ〜２５ｋＨｚや１８ｋＨｚ〜２５ｋＨｚの射出周波数においてでさえ、噴射するよう構成することができる。高周波数範囲において噴射可能であるとはいえ、現在市販されている多くのインクにおいてより一般的であるところの、３ｋＨｚ〜１２ｋＨｚにおいても、上記インクを噴射させることができる。このように、上記インクジェットインクの周波数応答範囲は、実に広く、例えば、３ｋＨｚ〜２５ｋＨｚとし得る。これらの射出周波数は、任意の機能的液滴容積において達成し得るが、印刷速度と画像品質とのバランスをとるために約１０ｐＬ〜２０ｐＬの液滴容積が望まれる場合がある。
【００２８】
上述のように、本発明の実施形態に従って上記インクジェットインク中に存在させ得る成分としては、酸官能化顔料固形物、スチレン−無水マレイン酸コポリマー、有機共溶媒（単数又は複数）、及び水が挙げられる。任意に、塩、界面活性剤、殺生物剤、緩衝剤、粘度修正剤、金属イオン封止剤、安定化剤、ポリマー、ＵＶ硬化性材料、可塑剤等をはじめとする、その他の成分も含有させ得る。
【００２９】
酸官能化顔料
酸官能化顔料には、インクジェット分野で使用される任意の色のものを用いることができる。任意の色のものを用いることができるが、本発明の特定の原理を好都合に説明するため、以下の例示的態様においてはカーボンブラック顔料に関して説明する。詳細には、本実施形態では、カーボン顔料は、酸性分散剤を用いて官能化させ得る。当該酸性分散剤は、典型的に、前駆体形態で調製され、次いで、その前駆体を顔料に結合させて顔料表面を化学修飾する。一実施形態では、例えば、パラ−アミノ安息香酸、イソフタル酸、三酸、及びそれらの異性体などの、種々の酸性前駆体材料を使用して、当該分散剤をカーボンブラックに結合させることができる。当業者に周知のように、その他の酸性前駆体をカーボンブラックに結合させることもできる。
【００３０】
カーボン顔料は、許容できる光学濃度及び印刷特性をもたらす市販のほとんどのカーボン顔料を用いることができる。本発明の使用に適するカーボン顔料として、限定はしないが、カーボンブラック、黒鉛、ガラス質炭素、木炭、及びそれらの組合せが挙げられる。本発明の一態様では、カーボン顔料は、カーボンブラック顔料である。そのようなカーボンブラック顔料は、チャネル法、コンタクト法、ファーネス法、アセチレン法、又はサーマル法などの、既知の様々な方法で製造することができ、カボット社、コロンビアケミカルズ社、デグッサ社、及びＥ．Ｉ．デュポン社などの発売元から市販されている。適切なカーボンブラック顔料として、限定はしないが、ＭＯＮＡＲＣＨ  １４００、ＭＯＮＡＲＣＨ  １３００、ＭＯＮＡＲＣＨ  １１００、ＭＯＮＡＲＣＨ  １０００、ＭＯＮＡＲＣＨ  ９００、ＭＯＮＡＲＣＨ  ８８０、ＭＯＮＡＲＣＨ  ８００、ＭＯＮＡＲＣＨ  ７００、ＣＡＢ−Ｏ−ＪＥＴ  ２００、及びＣＡＢ−Ｏ−ＪＥＴ  ３００などのカボット社の顔料；ＲＡＶＥＮ  ７０００、ＲＡＶＥＮ  ５７５０、ＲＡＶＥＮ  ５２５０、ＲＡＶＥＮ  ５０００、及びＲＡＶＥＮ  ３５００などのコロンビアケミカルズ社の顔料；Ｃｏｌｏｒ  Ｂｌａｃｋ  ＦＷ２００、ＲＡＶＥＮ  ＦＷ２、ＲＡＶＥＮ  ＦＷ２Ｖ、ＲＡＶＥＮ  ＦＷ１、ＲＡＶＥＮ  ＦＷ１８、ＲＡＶＥＮ  Ｓ１６０、ＲＡＶＥＮ  ＦＷ  Ｓ１７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、ＰＲＩＮＴＥＸ  Ｕ、ＰＲＩＮＴＥＸ  １４０Ｕ、ＰＲＩＮＴＥＸ  Ｖ、及びＰＲＩＮＴＥＸ  １４０Ｖなどのデグッサ社の顔料；及びデュポン社から入手できるＴＩＰＵＲＥ  Ｒ−１０１がある。
【００３１】
典型的に、本発明のカーボンブラックの径は、約５ｎｍ〜約１０μｍとし得、一態様では１０ｎｍ〜約５００ｎｍとし得る。但し、当該顔料が分散状態で維持され得且つ十分な色特性をもたらすことができる場合には、この範囲外の径も用いることができる。本発明の１つの詳細な態様では、官能化カーボン顔料は、インクジェットインク組成物の約０．１ｗｔ％〜約６ｗｔ％にて含まれる。
【００３２】
ブラック顔料に関して、先にある程度詳細に説明したが、その他の色の顔料も使うことができる。例えば、使用し得るその他の顔料として、ＣＡＢ−Ｏ−ＪＥＴ２５０Ｃ、ＣＡＢ−Ｏ−ＪＥＴ２６０Ｍ、及びＣＡＢ−Ｏ−ＪＥＴ２７０Ｙなどの、カボット社から市販の顔料が挙げられる。
【００３３】
スチレン−無水マレイン酸コポリマー
上述のように、本発明のインクジェットインク中には、顔料固形物以外に、スチレン−無水マレイン酸コポリマー（ＳＭＡ）を含有させ得る。スチレン−無水マレイン酸コポリマーに言及するとき、無水物と塩の両方の形態が含まれる。スチレン−無水マレイン酸コポリマーは、一般に、以下の式１ａによって表すことができる。
【００３４】
【化１】
2005272839.tif 000002
【００３５】
式中、ｘは１〜４とし得、且つｎは２〜２７とし得る。ｘに関していえば、式１ａに示す構造は、特定の位置的順序が存在することを意図したものではなく、単に、ｘが１のとき、当該樹脂のスチレン対無水マレイン酸のモル比が１：１であること、ｘが２のとき、当該樹脂のスチレン対無水マレイン酸のモル比が２：１であること、ｘが３のとき、当該樹脂のスチレン対無水マレイン酸のモル比が３：１であること、及びｘが４のとき、当該樹脂のスチレン対無水マレイン酸のモル比が４：１であることを意味するにすぎない。典型的に、スチレン単位と無水マレイン酸単位は、多少ランダムに配置させることができる。式１から明らかなように、スチレン−無水マレイン酸樹脂は、スチレンと無水マレイン酸からなる一群の低分子量コポリマーである。種々の樹脂は、様々な化学構造を有することができ、且つ高い酸当量、許容し得る熱安定性、及び高いガラス転移温度（Ｔｇ）をはじめとする、種々の性質を呈し得る。
【００３６】
液体ビヒクルにおける溶解度を調節するために、スチレン−無水マレイン酸ポリマーを部分的に又は全体的に加水分解し得る。加水分解は、水溶性を高める傾向がある。加水分解によって生じる好ましい構造を式１ｂに示す。
【００３７】
【化２】
2005272839.tif 000003
【００３８】
式中、ｘは１〜４とし得、ｎは２〜２７とし得、Ｑは任意の官能性陽イオンとし得る。例示的な陽イオンとして、ナトリウム、カリウム、リチウム、アンモニウム、又はそれらの混合物が挙げられる。
【００３９】
１つの詳細な実施形態においては、以下の式２に示すような、スチレン−無水マレイン酸のアンモニウム塩を使用し得る。
【００４０】
【化３】
2005272839.tif 000004
【００４１】
式２から分かるように、当該樹脂のスチレン対無水マレイン酸のモル比は１：１であり、且つ１２の繰り返し単位（特定の位置的順序を持たない）がある。加えて、式２は、無水物の状態ではなく、アンモニウム塩の状態で当該成分を示している。望ましい他のインクジェット特性を賦与すべく、アンモニウムイオンの代わりに他の種々の陽イオンを用いて置換することができる。例えば、ナトリウム（Ｎａ＋）、カリウム（Ｋ＋）、リチウム（Ｌｉ＋）等を用いることができる。
【００４２】
本発明の実施形態によれば、式１による成分を用いることで、望ましいインクジェットインクを提供することができる。一実施形態では、スチレン−無水マレイン酸は、限定はしないが、インクジェットインク組成物中に０．００１ｗｔ％〜６ｗｔ％の量にて存在し得る。加えて、スチレン対無水マレイン酸のモル比に応じて、並びに式１記載の繰り返し単位数に応じて、使用し得るスチレン−無水マレイン酸コポリマーの重量平均分子量は、４００Ｍｗ〜１５，０００Ｍｗとし得る。
【００４３】
スチレン−無水マレイン酸コポリマーの第２の有用な形態は、スチレン−無水マレイン酸コポリマーの部分モノエステルである。この形態は、一般的に、以下の式３に従って表すことができる。
【００４４】
【化４】
2005272839.tif 000005
【００４５】
式中、ｘは１〜４とし得、ｙは０〜１の分数とし得、ｚは０〜１の分数とし得、Ｒは、アルキル、アリール、アルコキシル、置換アルキル、置換アリール、又は置換アルコキシルとし得、ｎは２〜２７とし得る。当該ポリマーの各々のｎ単位内のサブユニットは異なっていてよい。例えば、ｘが１のとき、各々のユニットは、当該ポリマーのｎ単位全てにわたって平均モル比が１：ｙ：ｚ（ｙ及びｚは、０〜１の分数）となるように、１のスチレンサブユニット、０〜１の無水マレイン酸サブユニット、及び０〜１のモノエステル無水マレイン酸サブユニットを含むことができる。ｘ、ｙ及びｚに関していえば、式３に示す構造は、任意の特定の位置的順序が存在することを意図するものではなく、単に、ｘが１のとき、当該樹脂のスチレン対無水マレイン酸対部分モノエステルのモル比が１：ｙ：ｚであることを示すにすぎない。ｘが２のとき、当該樹脂のスチレン対無水マレイン酸対部分モノエステルのモル比は２：ｙ：ｚであり、ｘが３のとき、当該樹脂のスチレン対無水マレイン酸対部分モノエステルのモル比は３：ｙ：ｚであり、ｘが４のとき、当該樹脂のスチレン対無水マレイン酸対部分モノエステルのモル比は４：ｙ：ｚである（ｙ及びｚは０〜１の分数である）。典型的に、スチレン単位と無水マレイン酸単位、モノエステル単位は多少ランダムに配置させることができる。式３から明らかなように、部分エステルスチレン−無水マレイン酸の樹脂は、スチレンと部分的にモノエステル化された無水マレイン酸からなる一群の低分子量コポリマーである。種々の樹脂は種々の化学構造を有し得、且つ高い酸当量、ポリマー界面活性剤特性、広範な調合成分との優れた和合性、及び高い溶媒中溶解性をはじめとする、様々な特性を呈し得る。その塩形態に関しては、スチレン−無水マレイン酸の部分モノエステルの塩は、例えば、アンモニウム塩、リチウム塩、ナトリウム塩、又はカリウム塩とし得る。上述の実施形態では、無水マレイン酸サブユニットはそれぞれ、（式２に例示したように）２つの対イオンを含むことができ、モノエステルサブユニットはそれぞれ、カルボキシ基位置に１つの対イオンを含むことができる。
【００４６】
スチレン−無水マレイン酸コポリマーの第３の有用な形態はポリマーであり、それはスチレン−無水マレイン酸と２つのアルコールとの部分エステルである。この形態は、一般的に、以下の式４に従って表すことができる。
【００４７】
【化５】
2005272839.tif 000006
【００４８】
式中、ｗは１〜４とし得、ｘは０〜１の分数とし得、ｙは０〜１の分数とし得、ｚは０〜１の分数とし得、Ｒ１及びＲ２は、個々独立して、アルキル、アリール、アルコキシル、置換アルキル、置換アリール、又は置換アルコキシルとし得、ｎは２〜２７とし得る。当該ポリマーの各々のｎ単位内のサブユニットは異なっていてよい。例えば、ｗが１のとき、ｎ単位の各々は、当該ポリマーのｎ単位全てにわたる平均モル比が１：ｘ：ｙ：ｚとなるように、１のスチレンサブユニット、０〜１の無水マレイン酸サブユニット、０〜１のＲ１モノエステル無水マレイン酸サブユニット及び０〜１のＲ２モノエステル無水マレイン酸サブユニットを含む。ｗ、ｘ、ｙ及びｚに関していえば、式４に示す構造は、特定の位置的順序が存在することを意図したものではなく、単に、ｗが１のとき、当該樹脂のスチレン対無水マレイン酸対Ｒ１モノエステル無水マレイン酸対Ｒ２モノエステル無水マレイン酸サブユニットのモル比が１：ｘ：ｙ：ｚであることを示すにすぎない。ｘが２のとき、当該樹脂のスチレン対無水マレイン酸対Ｒ１モノエステル無水マレイン酸対Ｒ２モノエステル無水マレイン酸サブユニットのモル比は２：ｘ：ｙ：ｚであり、ｘが３のとき、当該樹脂のスチレン対無水マレイン酸対Ｒ１モノエステル無水マレイン酸対Ｒ２モノエステル無水マレイン酸サブユニットのモル比は３：ｘ：ｙ：ｚであり、ｘが４のとき、当該樹脂のスチレン対無水マレイン酸対Ｒ１モノエステル無水マレイン酸対Ｒ２モノエステル無水マレイン酸サブユニットのモル比は４：ｘ：ｙ：ｚである。典型的に、スチレンサブユニット、無水マレイン酸サブユニット、Ｒ１モノエステルサブユニット及びＲ２モノエステル無水マレイン酸サブユニットは、多少ランダムに配置させることができる。
【００４９】
式４から明らかなように、当該スチレン−無水マレイン酸の部分エステル樹脂は、スチレンと、部分的にモノエステル化される無水マレイン酸と、２つのアルコールとからなる一群の低分子量コポリマーである。種々の樹脂は種々の化学構造を有し得、且つ高い酸当量、ポリマー界面活性剤特性、広範な調合成分との優れた和合性、高い溶媒への溶解性、高い熱安定性、及び高いガラス転移温度（Ｔｇ）をはじめとする、様々な性質を呈し得る。その塩形態に関しては、スチレン−無水マレイン酸の部分モノエステルの塩は、例えば、アンモニウム塩、リチウム塩、ナトリウム塩、又はカリウム塩とし得る。上述の実施形態では、無水マレイン酸サブユニットはそれぞれ、（式２に例示したように）２つの対イオンを含むことができ、モノエステルサブユニットの各々は、カルボキシ基位置において１つの対イオンを含むことができる。
【００５０】
スチレン−無水マレイン酸コポリマーの第４の有用な形態は、スチレン−無水マレイン酸とアミン（ａｍｉｃ  ａｃｉｄ）とのコポリマーである。この形態は、一般的に、以下の式５に従って表すことができる。
【００５１】
【化６】
2005272839.tif 000007
【００５２】
式中、ｘは１〜４とし得、Ｒは、例えば、アルキル、アリール、アルコキシル、置換アルキル、置換アリール、又は置換アルコキシルとし得、ｎは２〜２７とし得る。ｘに関していえば、式５に示す構造は、特定の位置的順序が存在することを意図したものではなく、単に、ｘが１のとき、当該樹脂のスチレン対無水マレイン酸アミド酸のモル比は１：１であり、ｘが２のとき、当該樹脂のスチレン対無水マレイン酸アミド酸のモル比は２：１であり、ｘが３のとき、当該樹脂のスチレン対無水マレイン酸アミド酸のモル比は３：１であり、ｘが４のとき、当該樹脂のスチレン対無水マレイン酸アミド酸のモル比は４：１であることを示すものにすぎない。典型的に、スチレンサブユニットと、無水マレイン酸とアミンとのサブユニットは多少ランダムに配置させることができる。種々の樹脂は様々な化学構造を有し得、且つ熱安定性及び界面活性剤特性をはじめとする、様々な性質を呈し得る。塩に関しては、当該成分は、例えば、アンモニウム塩、リチウム塩、ナトリウム塩、又はカリウム塩の形態とし得る。
【００５３】
上記例の種類のスチレン−無水マレイン酸コポリマーについて詳細に記載しているが、本発明の実施形態に従って機能し得る他のものも用いることができる。インクジェットインクにスチレン−無水マレイン酸を含有させる幾つかの目的は、良好なブラック−カラー間のブリード抑制性をもたらし、高い光学濃度（ＯＤ）をもたらし、且つ分散物中での顔料の安定化を促進して、インクジェット印刷ヘッドの信頼性を高めることである。
【００５４】
液体ビヒクル成分
前述のように、液体ビヒクルは、顔料固形物及びスチレン−無水マレイン酸、並びに本発明のインクジェットインク組成物中に存在させ得る他の固形物を基材へと運ぶために用いることができる。より詳細には、液体ビヒクルは、水と、総含量５ｗｔ％〜３５ｗｔ％の有機溶媒とを、その他の任意の液体成分と共に含有することができる。全有機共溶媒成分に関しては、本発明に使用される共溶媒として、限定はしないが、脂肪族アルコール、芳香族アルコール、ジオール、グリコールエーテル、ポリ（グリコール）エーテル、ラクタム、ホルムアミド、アセトアミド、長鎖アルコール、エチレングリコール、プロピレングリコール、ジエチレングリコール、トリエチレングリコール、グリセリン、ジプロピレングリコール、グリコールブチルエーテル、ポリエチレングリコール、ポリプロピレングリコール、アミド、エーテル、カルボン酸、エステル、有機硫化物、有機スルホキシド、スルホン、アルコール誘導体、カルビトール、ブチルカルビトール、セロソルブ、エーテル誘導体、アミノアルコール、及びケトンが挙げられる。例えば、共溶媒には、炭素数３０以下の第一脂肪族アルコール、炭素数３０以下の第一芳香族アルコール、炭素数３０以下の第二脂肪族アルコール、炭素数３０以下の第二芳香族アルコール、炭素数３０以下の１，２−ジオール、炭素数３０以下の１，３−ジオール、炭素数３０以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、ラクタム、置換ホルムアミド、未置換ホルムアミド、置換アセトアミド、及び未置換アセトアミドが含まれる。本発明の実施に際して好ましく用いられる共溶媒の具体的な例として、限定はしないが、１，５−ペンタンジオール、２−ピロリドン、Ｌｉｐｏｎｉｃエチレングリコール  １、Ｌｉｐｏｎｉｃエチレングリコール  ７、２−メチル−２，４−ペンタンジオール、２−メチル−１，３−プロパンジオール、２−エチル−２−ヒドロキシメチル−１，３−プロパンジオール、ジエチレングリコール、３−メトキシブタノール、及び１，３−ジメチル−２−イミダゾリジノンがある。共溶媒を添加することで、インクジェットインク中の水の蒸発速度を低下させたり、詰まりを最小限に抑えたり、あるいは粘度、ｐＨ、表面張力、光学濃度、及び印刷品質などのインクのその他の諸性質を変更することができる。
【００５５】
アンモニウム塩及びその他の塩などの、他の添加物もまた、一実施形態において０．１ｗｔ％〜４ｗｔ％程度、含有させることができる。そのような塩の例には、酢酸アンモニウム、硫酸アンモニウム、安息香酸アンモニウム、酢酸カリウム、酢酸ナトリウム、キシレンスルホン酸ナトリウム、酒石酸カリウム、酒石酸ナトリウム、酒石酸リチウムが含まれる。使用する場合は、アンモニウム塩の存在によって、印刷画像のエッジ尖鋭度が改善され且つブリードが低減され得る。アンモニウム塩は、ある状態の印刷媒体上で許容できる耐水性を達成するために好ましく使用することができる。
【００５６】
本発明のインクジェットインク組成物においては、種々の緩衝剤を任意に用いることもできる。代表的な緩衝剤として、水酸化リチウム、水酸化ナトリウム、水酸化カリウムなどのアルカリ金属の水酸化物；クエン酸；トリエタノールアミン、ジエタノールアミン、及びジメチルエタノールアミンなどのアミン；その他の塩基性又は酸性成分のような、ｐＨ制御溶液が挙げられる。使用する場合、緩衝剤は、典型的に、インクジェットインク組成物の約１０ｗｔ％未満にて含有される。
【００５７】
本発明の別の態様では、有害微生物の成長を阻害するために種々の殺生物剤を用いることができる。適切な殺生物剤の幾つかの非限定的な例としては、安息香酸塩、ソルビン酸塩、ＮＵＯＳＥＰＴ（ヌデックス社、ヒュルスアメリカ社の１部門）、ＵＣＡＲＣＩＤＥ（ユニオンカーバイド社）、ＶＡＮＣＩＤＥ（ＲＴ  ヴァンダービルト社）、及びＰＲＯＸＥＬ（アイシーアイ アメリカ社）のような市販品、及びその他の既知の殺生物剤がある。典型的には、前述の殺生物剤は、インクジェットインク組成の約５ｗｔ％未満、多くの場合、約０．０５ｗｔ％〜約２ｗｔ％にて含有される。
【００５８】
本発明の他の態様では、着色剤を基材に固定する働きのあるバインダーを含むことができる。これらのバインダーは、前述のスチレン−無水マレイン酸に加えて添加することができる。本発明における使用に適するバインダーは、典型的に、約１００〜約５０、０００ｇ／モルの分子量を有する。非限定的な例として、ポリエステル、ポリエステル−メラニン、スチレン−アクリル酸コポリマー、スチレン−アクリル酸−アルキルアクリレートコポリマー、スチレン−マレイン酸コポリマー、スチレン−マレイン酸−アルキルアクリレートコポリマー、スチレン−メタクリル酸コポリマー、スチレン−メタクリル酸−アルキルアクリレートコポリマー、スチレン−マレイン酸半エステルコポリマー、ビニルナフタレン−アクリル酸コポリマー、ビニルナフタレン−マレイン酸コポリマー、及びそれらの塩が挙げられる。当該バインダーが微粒子分散物の形態である場合は、液体ビヒクルの一部であると考えずに、液体ビヒクルに保持されていると考える。
【００５９】
本発明の一態様では、インクジェットインク組成物は、実質的に、界面活性剤を含まない。しかしながら、界面活性剤を使用することもでき、使用し得る界面活性剤には、アルキルポリエチレンオキシド、アルキルフェニルポリエチレンオキシド、ポリエチレンオキシド（ＰＥＯ）ブロックコポリマー、アセチレン系ＰＥＯ、ＰＥＯエステル、ＰＥＯアミン、ＰＥＯアミド、及びジメチコンコポリオールなどの一般的な水溶性界面活性剤が含まれる。使用する場合は、界面活性剤は、インクジェットインク組成物の０．００１ｗｔ％〜１０ｗｔ％にて存在させ得、一実施形態では、０．００１ｗｔ％〜０．１ｗｔ％存在させ得る。
【００６０】
以下の実施例において、現在最もよく知られている本発明の実施形態を説明する。しかし、以下は、本発明の原理の応用について単に例示又は説明するものに過ぎないことを理解されたい。当業者であれば、本発明の趣旨及び範囲から逸脱することなく、多数の修正及び代替の組成物、方法、並びにシステムを案出できる。添付の特許請求の範囲は、前述の修正並びに変更を網羅するものとする。これまで特定のものに関して本発明を説明してきたが、以下の実施例は、本発明の最も実用的であり且つ好ましい実施形態と現在考えられるものに関してさらに詳述するものである。
【実施例１】
【００６１】
本発明による顔料系ブラックインクジェットインクを表１に示した範囲内の成分を使用して調製した。約８のｐＨを有するブラックインクを形成すべく、当該成分を混合した。
【００６２】
【表１】
2005272839.tif 000008
【００６３】
表１に記載の組成範囲に起因して必要となる場合は、水酸化アンモニウム又は硝酸を用いてｐＨを約８に調節することができる。例えば、異なる２種の酸官能化顔料を、１：３〜３：１の重量比にて混合することができる。本実施例では、第１の顔料をパラアミノ安息香酸で官能化し、第２の顔料をイソフタル酸で官能化した。
【００６４】
同一のペン／プリンタ／媒体システムを用いて、表１記載の調合物の種々のものに関し、周波数応答並びに射出方向の誤りについて試験した。用いたペンはＨＰ  Ｃ６６５６Ａであり、用紙はＨｅｗｌｅｔｔ−Ｐａｃｋａｒｄ  Ｐｌａｉｎ  Ｐａｐｅｒであり、使用プリンタはＨＰ  Ｐｈｏｔｏｓｍａｒｔ  ７０００シリーズであった。試験用の種々のインクを調製後、１ページ印刷診断を実行して印刷特性の差異を判定した。用いた診断は、射出周波数範囲（スループット）にわたって、ノズル性能を強調し得ると共に、印刷品質を決定できるよう選択した。詳細には、調製したインクの各々を、３．０ｋＨｚ〜１９．８ｋＨｚの範囲にわたって射出した。周波数応答の診断は、一連の射出ドットを直線状に印刷するよう設計した。所望の直線性からの偏差は、隣接するドット列の重なりを観察することで明白に確認できた。この重なりは、通常、バンディング又はストリッピングと呼ばれる明暗線に帰着する。表１記載の組成範囲に従って調製したインクは、典型的に、許容し得る性能を示した。加えて、表１に従って調製したインクを用いることで、許容し得るブリードと改善されたエッジ尖鋭度、並びにその他の印刷品質の諸特性を達成することが可能である。
【００６５】
特定の好ましい実施形態を参照して本発明を説明してきたが、当業者は、本発明の趣旨から逸脱することなく、種々の修正、変更、省略、並びに置換をなし得ることは明らかであろう。それ故、本発明は、添付の特許請求の範囲によってのみ限定されるものとする。